Brevet FR2762781A1 — publié le 19981106

La présente invention concerne la réalisation d'un coussin absorbant destiné à remplacer les produits ou associations des différents matériaux utilisés par exemple pour la confection des pansements, alaises, couches bébé, produits d'hygiène féminine, produits d'incontinence pour adultes. De nombreux brevets ont été déposés concernant l'un ou tous les produits finis ci-dessus énumérés et qui visaient principalement à l'adjonction et dépose de produits dits superabsorbants à l'intérieur d'un matelas composé pour l'essentiel de fibres cellulosiques défibrées à partir d'un rouleau de pâte fluff chimique et/ou thermo mécanique, ou mélange des pâtes précitées entre elles à des dosages variables. D'autres brevets ont été déposés concernant le remplacement de ce matelas de pâte fluff avec superabsorbants incorporés de façon aléatoire, par un format de papier formé à sec (airlaid) composé d'un mélange approprié de fibres cellulosiques et de fibres synthétiques bi-composites assurant la liaison mécanique et la cohésion du papier par réaction thermique et liaison entre elles des fibres cellulosiques avec les fibres synthétiques et généralement appelé thermo bonded par l'adjonction-dépose de particules de superabsorbants. D'autres coussins peuvent être réalisés avec des papiers formés à sec mais dont la liaison des fibres cellulosiques formant la totalité du substrat, est assurée par pulvérisation sur chacune des faces du support d'une colle appropriée telle que éthyl vynil acétate (latex) et généralement appelé latex bonded Plus tard dans le cycle de fabrication des particules de superabsorbants pourront être déposées librement ou collées sur l'une ou les deux faces dudit support. D'autres brevets, encore, retiennent l'adjonction de superabsorbants en fibres et non plus en particules granulométriques, directement mélangées de façon aléatoire avec les pâtes fluff lors du défibrage. D'autres encore préconisent l'adjonction desdites fibres superabsorbantes dans l'un quelconque des papiers formés à sec précédemment évoqués. D'autres brevets proposent de déposer de façon programmée des tampons de superabsorbants en mousse sur un matelas de pâte fluff convenablement défibrée ou sur un matelas formé par une ou plusieurs épaisseurs de papier formé à sec, latex ou thermo bonded, voire de supprimer totalement lesdits supports fluff et airlaid et donc de déposer directement sur le film polyéthylène formant le fond du produit fini les mousses de superabsorbants. Pour ce qui est des couches bébé et d'incontinence pour adultes des brevets ont été déposés concernant les bandes adhésives généralement appelées bandes confort et la plupart du temps réalisées sur un film synthétique tel que polypropylène transparent mat ou brillant, plat ou grainé, adhésivé sur une face, imprimé sur l'autre face et destiné à renforcer la résistance mécanique à l'emplacement du positionnement et du repositionnement des moyens de fermeture tels que adhésif ou attaches agnppantes de type Velcro (nom déposé). La société américaine 3 M a déposé un brevet qui reprend plus ou moins la formule Velcro (nom déposé) en proposant un film de polypropylène transparent ou blanc adhésivé initialement sur deux faces et dont l'une reçoit de fines boucles en continu de fil en Nylon, siliconées en surface. Ces boucles siliconées vont recevoir la contrepartie agrippante formée principalement par des mini crochets solidaires d'un support élastique ou non. La face siliconée sert de contrepartie pour l'autre face adhésive et facilite ainsi le déroulement du ruban. La face adhésivée va se fixer sur la face externe du film polyéthylène formant le fond de l'objet, à hauteur du ventre du porteur. D'autres brevets encore, ont été déposés pour ce qui concerne les moyens propres à maintenir les matières fécales à l'intérieur de la couche et généralement appelés barrières fécales et constitué principalement d'un voile de non tissé solidaire du fond de la couche par collage et terminé à son sommet libre, par un ou des fils de caoutchouc enrobé, disposé dans un repli collé du non tissé sur lui-même. Pour ce qui concerne le contact sur le ventre et le dos, à hauteur de la taille, donc le confort en général au portage, des brevets ont été déposés pour un produit élastimousse (nom déposé) et composé principalement d'un format de mousse de polyéther ou de polyuréthanne collé à plat, sans tension entre le fond de la couche et le non tissé (coverstock) L'élasticité naturelle de ces mousses font plaquer, doucement l'objet autour de la taille, souplement et délicatement, pour un contact permanent. D'autres fois des élastiques enrobés de textile sont prisonniers, par collage, entre le non tissé (coverstock) et le film polyéthylène formant le fond de l'objet. Les produits pour l'hygiène féminine tels que protège-slips et les protections périodiques, reprennent tout ou partie et éventuellement mélange des matériaux de base utilisés pour l'hygiène bébé et l'incontinence adulte, avec les adaptations de tailles, de de dosages quantitatifs propres à l'utilisation finale recherchée. Pour ce qui est des alèses à plat, pour les lits en milieu hospitalier, elles sont réalisées par l'empilage successif et liaison par colle thermofusible ou plus rarement par soudage, de film polyéthylène basse densité, de pâte fluff défibrée seule ou avec ajout de superabsorbants et enfin d'un voile de douceur en non tissé. Tous ces brevets ont essentiellement pour but de créer des produits finis plus légers, plus minces, plus absorbants, plus confortables et parfois plus économiques. Dans le cas de produits très simples, les matériaux utilisés, hors ceux d'emballage, sont généralement des films polyéthylène basse densité teintés, d'épaisseurs comprises entre 20 et 35 microns, une ou plusieurs variétés de colles thermofusibles, des pâtes fluff chimiques ou thermo mécaniques ou mélange des deux lors du défibrage, des papiers formés à sec, des produits superabsorbants, des voiles de non tissé. D'autres plus sophistiqués utilisent en plus des bandes confort, constituées d'un ruban adhésif transparent ou blanc, imprimé, des elastimousse (nom déposé), des élastiques enrobés textile, des non tissés spunlace bouffant et très aéré, des films polyéthylène à perforations tronconiques, différentes colles thermofusibles, différents types de produits superabsorbants, des non tissés plats, différents moyens de fermeture par adhésifs dits y ou par velours agrippants type Velcro (nom déposé), bandes de films ou de papiers siliconés neutres ou imprimés. Les machines utilisées pour la fabrication de ces produits sont très complexes, hors emballage automatique et gèrent en même temps plus de 10 matériaux divers. Les différences d'épaisseurs, de nature, de comportement, d'élasticité, de résistance mécanique, d'accrochage des colles, changement des bobines de matières premières de longueurs diverses, pas en même temps, les casses, les réapprovisionnements des bobines, les rejets qui suivent les casses, les dérèglements normaux, etc...font qu'il y a souvent des arrêts machines, générateurs de surcoûts. Le compactage réalisé en bout de ligne de fabrication principalement pour les couches bébé et incontinence adulte font des produits finis durs avec très peu de résilience, souvent inconfortables. Le pouvoir absorbant est confié presque intégralement aux superabsorbants car les fibres de cellulose hydrophiles, mais très serrées par le compactage ne favorisent pas une bonne répartition/difflision des fluides. Des fibres synthéthiques plates ou frisées ont été mélangées avec des fibres de cellulose et les performances générales ont été améliorées. La rétention des fluides se fait principalement à l'intérieur des espaces libres laissés par les fibres cellulosiques ou synthétiques, ou le mélange. n apparaît nécessaire que les matériaux en cause aient beaucoup de bouffant pour que les liquides puissent être piégés dans les cavités formées par les intersections en tous sens des fibres précitées dans l'épaisseur totale et importante du produit. Pour que cette répartition /diffusion se fasse le mieux et le plus vite possible il importe que les liquides ne soient pas partiellement ou totalement retenus ou bloqués en surface par des fibres trop hydrophobes. En outre la recherche de toucher sec après une miction requiert l'utilisation de produits drainants partiellement hydrophobes ne permettant pas ou peu la remontée des fluides pour conserver un toucher non mouillé au produit de surface directement au contact avec la peau du porteur. Les liquides seront alors le plus vite possible dirigés vers les superabsorbants mélangés à la pâte fluffdéfibrée ou contenus ou déposés sur le papier formé à sec ou combinaison des deux produits entre eux. Différents non tissés avec des fibres synthétiques hydrophobeslhydrophiles type spunlace , relativement bouffants avec beaucoup d'espaces libres entre les fibres, apparaissent sur le marché, malgré un coût intrinsèquement élevé. Pour favoriser cette répartition/diffilsion des fluides, beaucoup de produits, notamment d'hygiène féminine, présentent sur leur surface au contact avec la peau, des lignes et/ou dessins réalisés par embossage/pressage/collage. Dans le cas des produits d'hygiène utilisant de la pâte fiuff défibrée, la vitesse de défibrage ainsi que le grand nombre de matériaux différents à mettre en oeuvre en même temps, limitent la production par minute du produit fini outre les inconvénients divers déjà cités. Lors de l'utilisation de papiers formés à sec, la vitesse de passage sur machine est beaucoup plus élevée. Tous les produits finis utilisant l'un ou l'autre ou le mélange des deux matériaux précités sont toujours fabriqués sur une seule piste, dans le sens longitudinal. Tous ceux actuellement présents sur le marché et considérés comme les plus performants utilisent tout ou partie des divers matériaux précités avec les inconvénients de production et désagréments pour l'utilisateur. L'invention vise à proposer une série d'améliorations techniques par une appréhension différente des moyens et matériaux à mettre en oeuvre et leur façon de les associer industriellement de façon plus simple et plus rapide. A cet effet l'invention a essentiellement pour objet de renforcer les propriétés généralement recherchées par un plus grand confort de portage, un accroissement de la sécurité anti-fuites et de la capacité d'absorption, une réduction importante du nombre de matériaux à mettre en oeuvre, une moindre consommation d'énergie, des excellentes possibilités de compactage associées à une résilience exceptionnelle du coussin. Pour ce faire le coussin absorbant objet de l'invention qui peut être utilisé avec des aménagements spécifiques aux besoins de l'hygiène bébé et incontinence adulte, de l'hygiène féminine ainsi qu'à d'autres applications développées plus loin, est principalement constitué d'un matelas de fibres polymériques à l'origine hydrophobes. Ces fibres polymériques mono ou bi-composants peuvent avoir un décitex ou diamètre convenable pour répondre aux besoins de solidité, de résistance à la compression, de résilience, d'élasticité, etc... Ces fibres polymériques, simples ou bi composants peuvent recevoir ou non des traitements sur tout ou partie de leur surface externe ou ensimages, pour leur conférer des propriétés spécifiques. Par exemple, non limitatif; un enrobage thermo sensible, un enrobage de surface totalement ou partiellement hydrophile pour favoriser le glissement des fluides vers le bas du coussin. Ces fibres lisses et/ou enchevêtrées, livrées à plat, peuvent être fusées mécaniquement ou thermiquement (fibres bi-composants). Elles peuvent aussi se révéler chimiquement ou thermiquement sur la machine de production pour prendre des formes spiralées, tire bouchon, queue de cochon et avoir donc un enchevêtrement et amalgame très importants. Avantageusement ces fibres peuvent présenter sur toute leur longueur et leur périmètre de fines écailles se chevauchant dans le sens vertical de haut en bas et s'ouvrant comme un parapluie dans le sens vertical opposé, de bas en haut. La surface extérieure des écailles serait revêtue d'un ensimage hydrophile permettant le glissement des fluides afin d'éviter le perlage de surface, formation de gouttes, constatés avec des matériaux totalement hydrophobes. La surface interne de ces écailles repliées le long de l'âme de la fibre serait hydrophobe. Lors d'une remontée éventuelle des fluides, les écailles s'ouvriraient sous la pression comme autant de micro parapluies déployés et présenteraient leur surface hydrophobe aux liquides en empêchant la remontée de ceux-ci. De plus cette forme spécifique des fibres en sapin de Noël augmenterait considérablement l'accrochage mécanique des fibres entre elles et renforcerait donc l'intégrité du coussin. La cohésion de ces fibres entre elles, dont la longueur apparente variable, peut être renforcée par une opération mécanique de cardage. Selon les nombres, formes, tailles, dimensions des aiguilles utilisées pour le cardage, les bourres finales résultant de ces opérations mécaniques pourront fournir des matelas qui, à épaisseurs apparentes égales, sans compression, auront des densités très différentes avec un nombre de fibres par centimètre cube variable. Les espaces libres ainsi créés par l'enchevêtrement des fibres pourront générer des cavités nombreuses de volumes variables suivant les résultats recherchés. Les possibilités de drainage et de répartition, de stockage temporaire seront directement liés aux volumes et nombres desdites cavités. L'épaisseur libre, sans compression, et la densité ou poids au m2 du coussin détermineront directement la quantité et la distribution des fluides. Selon le(s) type(s) de cardage utilisé(s) et la profondeur des aiguilles dans le matelas, la douceur de la face au contact de la peau du porteur de l'objet fini, pourrait être préservée et par conséquent ne pas requérir l'utilisation d'un voile en non tissé (cover stock) sur le dessus du coussin. Dans l'un ou l'autre cas la fine couche de surface (cover stock) hydrophile/hydrophobe, laissera passer les liquides et conservera à sa surface un toucher sec, surtout dans le cas d'utilisation de fibres en forme de parapluie. Les liquides ainsi drainés, vont naturellement par gravité, se diriger vers le fond du coussin en bourre de fibres. Bien sûr les fibres en question seront aptes au contact direct avec la peau et ne généreront aucune rougeur ou allergie. Leurs formes en vrille et ressort, aléatoirement enchevêtrées leur confièrent une résilience extraordinaire dans les trois axes. Dans certains produits d'hygiène bébé et incontinence adulte, des élastiques enrobés de textile, sont disposés en certains endroits pour tenter d'assurer un contact permanent du produit fini avec la peau du porteur. Le coussin de fibres polymériques pourrait avantageusement intégrer des fibres élastomériques telles que Lycra, Elasthane (noms déposés) ou autres produits ayant les mêmes propriétés élastomériques. L'intégration de ces fibres permettrait de garantir un toucher constant du produit fini sur la peau du porteur, doucement, sans trop serrer. De plus ces fibres participeraient à renforcer l'intégrité du coussin, c'est à dire sa résistance à la déchirure/rupture dans les trois axes. Ceci permettrait en outre d'éviter la formation de bourrons agglomérés et durs de pâte bluff en certains endroits du tampon utilisant de la pâte défibrée et rendus de ce fait non absorbant et non diffusant. En plus de l'amélioration du confort, les propriétés d'absorption resteraient telles qu'elles auraient été prévues lors de la fabrication du produit, c'est à dire sur toute la surface de l'objet. Ce coussin en bourre de fibres lisses ou à écailles ainsi défini reçoit à partir de sa base, face opposée à la partie douce supérieure (cover stock), des produits superabsorbants sous forme de granules sphériques ou similaires de diamètres variables allant d'une poudre micronisée comme du talc, à une granulométrie supérieure pouvant rappeler du sucre cristallisé ou du sel gros. L'objectif est de faire en sorte que ces granules, quelles que soient leurs tailles, n'offrent pas de points durs, d'arêtes vives ou contondantes risquant de perforer le film polyéthylène sur lequel elles viendront au contact ou blesser le porteur de l'objet. Bien sur ces granules de superabsorbants peuvent varier de nature, qualitativement et quantitativement suivant les types de liquides à absorber: sang, urine, selles et des vitesses d'absorption requises. Dans une autre présentation, les produits superabsorbants pourraient se présenter sous forme de fibres et être alors intégrées dans la partie basse du coussin de fibres polymériques. Avantageusement les fibres de superabsorbants pourraient être mélangées directement dans les fibres polymériques, en partie basse, lors de la transformation/cardage soit chez le producteur, soit sur la machine de fabrication des produits finis. Selon une autre présentation encore, les superabsorbants pourraient être sous forme de mousse, genre mousse à raser, et être déposés directement sur la base du coussin de fibres polymériques lors de la fabrication du produit fini. Dans le cas de dépose de superabsorbants sous forme de micro billes à granulométrie variable, I'intégration des dites micro billes pourrait se faire des façons suivantes, à la partie basse du coussin, opposée à la face douce et drainante: - dans le cas de fibres polymériques bi composants ou mono composant avec un ensimage thermo réactif, les fibres pourraient être chauffées par tous moyens appropriés pour rendre adhésif tout ou partie de leur périmètre, juste avant pulvérisation sous pression des micro billes, ou trempage dans un récipient rempli de poudre de superabsorbants, ou dépose par lit fluidisé, aspiration, dépression, vide, etc.. - dans le cas de fibres polymériques mono composant avec un ensimage leur permettant d'accrocher une colle thermofusible ou un adhésif en solution ou tout autre produit approprié, ces derniers seraient pulvérisés sous pression réglable sur la base du coussin afin de permettre de fixer sur toutes les fibres ainsi rendues collantes le superabsorbant en poudre, par pulvérisation, trempage, lit fluidité, aspiration, vide, etc.. Naturellement la quantité de produits adhésifs pulvérisés ainsi que les qualité, nature et quantité des superabsorbants permettraient de réaliser des couches successives ou strates, à partir de la base, avec des propriétés spécifiques. Dans certains cas des mélanges de micro billes de superabsorbants aux propriétés spécifiques pourraient être pulvérisés. Ce procédé permettrait une très facile localisation des superabsorbants sur le produit fini ainsi que l'adaptation précise et le dosage suivant les tailles et destinations des objets finis. Bien sûr la dépose des superabsorbants et/ou de l'adhésif pourraient se faire par pulvérisation, aspiration, dépression, sous vide, lit fluidisé, trempage ou tout autre procédé adéquat. Dans le cas de fibres lisses ou à écailles, mono ou bi composants avec un ensimage spécifique, les fibres pourraient recevoir une charge électrique leur permettant d'accrocher par électricité statique/électromagnétisme les superabsorbants chargés, pour obtenir la meilleure liaison possible quel que soit le système de dépose retenu. Le fabricant de fibres polymériques et/ou le transformateur/cardeur pourraient si demandé, livrer des fibres préalablement enrobées de superabsorbants selon les indications du fabricant de produits finis quant à la nature, quantité, etc.... Quel que soit le système retenu pour l'intégration à partir de la base du coussin des superabsorbants, l'enchevêtrement des fibres polymériques et leur forme fortement frisée feront que la base du coussin sera normalement plus chargée en superabsorbants que en remontant de la base vers la partie douce. Cette répartition dégressive de bas en haut des superabsorbants correspond précisément au but recherché. Les liquides seront d'abord répartis sur le haut du coussin et drainés par gravité le long des fibres hydrophobes à ensimage de surface hydrophile, non chargées de superabsorbants, pour venir ensuite se gélifier progressivement sur les fibres fortement chargées en superabsorbants et situées à la base du coussin. Les espaces séparant les granules de superabsorbants lors de la dépose leur permettraient de s'expanser librement pour assurer pleinement leur rôle. Selon les produits finis à réaliser, les parties basses du coussin, laissées volontairement libres de superabsorbants, pourraient être fixées sur le film polyéthylène formant le fond de l'objet fini et assurant l'imperméabilité. Ce maintien en certains endroits pourrait indifféremment être réalisé par thermo scellage ou par adhésivage par points de colles thermofùsibles. L'intégrité du coussin est telle qu'un accrochage partiel suffit pour garantir une bonne liaison entre le coussin et le film Pour certains objets tels que les protections féminines, un thermo scellage ou collage est nécessaire sur tout le pourtour de l'objet. Indifféremment cette opération pourrait se faire, soit sur la partie supérieure douce des fibres polymériques, soit sur le voile de non tissé (cover stock) rapporté. Si un besoin de rigidité apparaît nécessaire pour éviter qu'un objet trop souple ne roule et se colle sur lui-même lors de l'enlèvement du papier ou film siliconé protégeant l'adhésif déposé sur la face externe du film polyéthylène formant le fond de l'objet, ce dernier pourrait avantageusement être remplacé par une ouate ou un papier crêpé ou non, blanchi ou écru, extrudé de polyoléfine. Le grammage, le traitement résistant à l'état humide, l'épair, la longueur et nature des fibres du support détermineront la rigidité de l'ensemble, pour un coût très avantageux. L'imperméabilité sera totalement assurée par la couche de polyoléfine qui servirait en outre à recevoir l'adhésif indispensable pour la fixation de l'objet sur l'entrejambes du sous-vêtement. Selon une variante de l'invention il peut être préférable de déposer les produits superabsorbants en poudres, fibres ou mousses directement sur le substrat formant le fond de l'objet fini. Dans ce cas la dépose par tous moyens appropriés déjà évoqués des colles thermofùsibles servant à fixer les produits superabsorbants se fera sur le film polyéthylène formant le fond de l'objet fini. Avantageusement et pour des raisons de résistance à la température et d'amélioration des performances d'absorption et de diffusion le substrat formant le fond de l'objet pourrait être composé également de ouate de cellulose plate, crêpée ou micro-crêpée ou de non tissé et être extrudé/laminé avec un polyoléfine. La température de dépose des colles n'affecterait pas le complexe laminé et les propriétés barrière à l'humidité seraient totalement conservées. Dans le cas d'utilisation de ouate de cellulose celle ci recevrait un traitement la rendant résistante à l'état humide (WS). Le coussin drainant et rétenteur à forte résilience se positionnerait sur le dessus des produits superabsorbants fixés sur le substrat par les colles thermofùsibles. Un voile de non tissé doux (coverstock) pourrait être maintenu au dessus du coussin de fibres par thermoscellage ou collage sur le substrat. La compressibilité importante du coussin de fibres lisses ou à écailles est très intéressante car la plupart des produits finis actuellement sur le marché subissent un très fort compactage pour une réduction du volume fini. Là encore l'extraordinaire résilience du coussin de fibres frisées permet à l'objet de reprendre tout ou partie de son gonflant originel et donc de remplir intégralement ses fonctions essentielles. Par ailleurs la légèreté et la douceur du coussin apportent un confort de portage inédit. Ces propriétés de compressibilité/résilience sont très intéressantes car elles autorisent la suppression des barrières fécales déjà décrites pour les couches bébé et incontinence adulte. En effet le poids des matières fécales déforment naturellement le coussin de fibres et s'enfoncent dans celui ci. Tout autour la résilience du coussin fait remonter les fibres polymériques qui viennent doucement enserrer le dépôt. Les parties liquides des selles seront immédiatement absorbées par les superabsorbants spécifiques, formeront un gel et stopperont les fuites. Cette action de barrière fécale naturelle est encore renforcée dans le cas de présence de fibres élastomériques à l'intérieur du coussin. Pour les couches bébé/adulte qui utilisent des produits de confort à la taille type élastimousse (nom déposé) celles ci pourraient être supprimées simplement en repliant à chacune des extrémités du coussin, la bourre de fibres polymériques sur elle même en une ou plusieurs fois, à l'endroit où elle est exempte de superabsorbants. Cette bande ainsi créée pourrait être maintenue et fixée sur le film polyéthylène formant le fond du change bébé/adulte, soit par collage avec des colles thermofusibles,soit par thermo scellage dans le cas de fibres polymériques naturellement thermo scellables ou avec un ensimage thermo réactif. La présence de fibres élastomériques à l'intérieur du coussin aura tendance à plaquer cette bande douceur sur le ventre du porteur. Pour ce qui concerne la fermeture des couches bébé/adulte les moyens traditionnels connus pourraient être utilisés, à savoir, adhésif Y repositionnable sur une bande de film plastique adhésivé appelée bande confort située à l'intérieur ou à l'extérieur du change ainsi que des moyens agrippants type Velcro (nom déposé) Ces adhésifs ou ces bandes Velcro sont à l'heure actuelle installés sur des supports extensibles ou non. La bande de confort et de renfort serait constituée par des fibres polymériques lisses ou à écailles, de très faible décitex, naturellement élastiques, en grand nombre par cm3, sans superabsorbants et pourrait être collée ou thermoscellée sur la face externe du film formant le fond de la couche, à hauteur du ventre. Elle ferait simultanément bande confort et d'accrochage pour la partie agnppante constituée de fibres polymériques de très fort décitex, à écailles et de faible quantité par cm cube. Dans une autre présentation, les moyens de fermeture pourraient être constitués par une lèvre longitudinale extrudée, généralement en polyéthylène basse densité formant un bourrelet et appelée partie mâle, venant s'insérer par pression dans un réceptacle appelé partie femelle et constituée par une extrusion de polyéthylène basse densité de lèvres longitudinales souples avec un renflement dans leur partie supérieure de façon à clipper le bourrelet à l'intérieur de l'alvéole formée par l 'écartement des deux lèvres. La partie mâle pourrait être formée de 2 ou 3 bourrelets parallèles et côte à côte et la partie femelle pourrait être constituée de plusieurs lèvres parallèles de façon à pouvoir ajuster plus finement autour de la taille, le serrage de l'objet. L'élasticité naturelle du film polyéthylène formant le fond de l'objet, participerait à l'enserrement souple, sans contrainte. Les parties mâles et femelles étant réalisées dans le même matériau thermo soudable, ces dernières pourraient facilement être thermo scellées à leurs emplacements respectifs ou être éventuellement collées avec des colles thermoflisibles. Si un besoin impératif d'élasticité apparaissait, la partie mâle située sur la face interne, à l'arrière de la couche, pourrait être thermo scellée ou collée sur une patte élastique elle même solidaire de cette partie arrière par l'un des deux moyens mentionnés. Bien entendu s'il s'agissait de réaliser une couche culotte complète, c'est à dire enfilable par les jambes, comme un slip, les parties latérales du film polyéthylène pourraient être soudées, ou les moyens de fermeture tels que définis précédemment, courir sur toute la hauteur du sommet de la cuisse à la taille. ll va de soi que les parties mâles et femelles pourraient être teintées pour différencier les produits pour filles et garçons. Ces produits pourraient s'utiliser même dans les cas où la personne en charge de poser la couche bébé, par exemple, a les mains mouillées, revêtues de talc, de crème, etc.. De plus ces parties mâles et femelles pourraient s'extruder directement sur le polyéthylène formant le fond de la couche, sur la machine à fabriquer les objets finis, ce qui réduirait considérablement les coûts. Une autre façon de supprimer en même temps les barrières fécales et les moyens de fermeture évoqués ci-avant est d'utiliser un film polyéthylène étirable et collant s de la taille sans aucun autre moyen de fermeture, donc facilement et économiquement. L'adhésivité de ces films sur eux-mêmes (chair contre cuir) autorise tous les repositionnements successifs, la surface de collage étant suffisamment grande. La nature de ce film étirable formant le fond de la couche permettrait comme précédemment tous les thermo scellages ou collages par colles thermofusibles. Pour ce qui concerne les produits d'hygiène féminine comme les protège slips, serviettes périodiques, incontinence ambulatoire, la technologie de construction est identique à celle utilisée pour les produits d'hygiène bébé/adulte, seules les quantités, dimensions, performances varient. Des fibres élastomériques ne sont pas nécessairement requises à l'intérieur du coussin de fibres polymériques, le voile de non tissé (cover stock) est soudé ou collé sur toute la périphérie de l'objet. Selon qu'il s'agira de serviettes normales, ultra, nuit, extra-fines, etc... l'épaisseur apparente du coussin et l'importance des superabsorbants varieront. Dans certains cas la présence du voile de non tissé (cover stock) ne sera pas indispensable surtout lorsque les fibres polymériques livrées à plat, en rouleaux, seront très douces sur leur face externe. Comme il est de coutume les protections féminines seront revêtues d'un adhésif protégé par un papier ou film siliconé jetable, pour assurer leur maintien sur le fond du sous-vêtement. Tous les autres produits plats tels que alaises, buvards absorbants pour les exsudats de viandes, volailles, poissons, pourraient être fabriqués de la même façon que les produits d'hygiène féminine. Seuls les besoins de vitesse d'absorption, de quantité et de nature des liquides et bien sûr les dimensions des produits finis, détermineraient les matériaux à mettre en oeuvre. Dans le cas de pansements maintenus en place sur la plaie, par adhésif ou bandage, le coussin de fibres polymériques pourrait intégrer des fibres élastomériques pour assurer un contact légèrement compressif sur la plaie. Comme dans l'exemple précédent, les dimensions, épaisseurs apparentes du coussin, nature et quantité des superabsorbants pourraient varier. Dans le cas de linceuls et d'enveloppements mortuaires formant cuvette, c'est à dire un parallélépipède rectangle ouvrant sur le dessus, le coussin de fibres polymériques avec ses produits superabsorbants fixés par les moyens précédemment décrits, seraient thermo scellés ou collés sur le film polyéthylène servant de base au produit fini pour former le fond de la cuvette ainsi rendue absorbante. Cette technologie de construction peut être utilisée également pour réaliser des tapis drainants et rétenteurs d'eau au fond des bacs métalliques/plastiques utilisés par les pépiniéristes, pour les plantes cultivées hors sol sous serres. La résistance du coussin de fibres polymériques pourrait être adaptée aux besoins spécifiques de cette profession en utilisant des fibres polymériques de diamètres plus importants et/ou avec des cardages plus ou moins prononcés. Les produits superabsorbants seraient du genre rétenteurs d'eau et seraient fixés à la base du coussin comme déjà décrit. Les fibres polymériques hydrophobes seraient imputrescibles, à PH neutre et permettraient une transpiration régulière de l'eau gélifiée dans les superabsorbants, de la base vers la plante, en distribuant exactement la quantité d'eau nécessaire et suffisante Selon une variante de cette utilisation, le même coussin de fibres hydrophobes, chargé à sa base de superabsorbants hydrorétenteurs pourrait recevoir sur sa partie supérieure, libre, par tous les moyens de dépose déjà décrits, des graines de gazon et/ou de fleurs. Pour éviter que les oiseaux ne viennent picorer les graines déposées à sa surface, lorsque le coussin sera déployé sur le sol un voile de non tissé collé ou thermo soudé par points pourra se positionner par dessus les graines de gazon ou de fleurs. Ce complexe ainsi réalisé et bobiné en rouleaux sera prêt à être déroulé sur le sol et maintenu en place par des cavaliers ou une fine couche de terre. Dès l'enracinement des graines dans le sol le coussin pénétrerait doucement dans la terre et assurerait un bon maillage et tenue des terres. Avantageusement les fibres constitutives du coussin pourraient être bio ou photo dégradables dans le temps et servir de nourriture aux graines déposées à la surface. Des applications peuvent être prévues pour l'engazonnement des aires de jeux, stades, talus d'autoroutes, terrasses paysagées, pentes engazonnées, etc... Le coussin objet de l'invention trouve également des applications autres que toutes celles décrites précédemment en produits plats, en une ou plusieurs épaisseurs. En effet le coussin de fibres polymériques revêtues de superabsorbants en poudre de diverses granulométries, ou intégrant des fibres superabsorbantes, peut être roulé sur lui-même en forme cylindrique pour constituer par exemple la partie active des tampons d'hygiène féminine. Dans ce cas la dépose ou l'intégration de superabsorbants doit être réalisée de telle sorte qu'elle constitue le coeur du cylindre ainsi formé. Bien sûr le cylindre formé avec son âme en superabsorbant recevra une gaine de non tissé, collé ou thermosoudé afin de maintenir l'ensemble serré pour l'obtention du diamètre final requis suivant l'utilisation terminale. Par extension la confection d'un cylindre réalisé à partir de fibres polymériques et contenant en son coeur des produits superabsorbants ou d'autres produits appropriés à l'utilisation finale peut trouver une application dans la fabrication de filtres pour cigarettes. Quels que soient les produits finis fabriqués, les fibres polymériques frisées mécaniquement ou thenniquement pourraient être livrées en bandes de la largeur finale du produit, par exemple. Elles pourraient également être livrées à plat, avec une certaine cohésion et pouvoir se révéler en forme de tire bouchon sous une action thermique avant fabrication des produits finis. Elles pourraient aussi être fortement compressées sur deux axes et être, si cela est plus intéressant, pré-imprégnées lors de leur fabrication, de produits superabsorbants sous forme de poudres ou en fibres. Un cardage mécanique par aiguilles montées sur un cylindre rotatif permettrait aux fibres polymériques de retrouver le bouffant désiré suivant l'utilisation finale. Le tirage sur chacune des lisières de la bande de fibres polymériques permettrait d'adapter la largeur suivant celle du produit fini. Cette double action de tirage latéral et de cardage permettraient d'adapter précisément la bourre de fibres polymériques aux besoins tridimensionnels de l'objet fini et de réguler le nombre et l'importance des cavités de drainage et de rétention. Pour permettre une utilisation suffisamment longue sur les machines de transformation, ces fibres polymériques présentées en bandes devraient être enroulées en trancairnage (spool). L'utilisation du coussin ainsi formé pré-imprégné de superabsorbants ou non permettrait de faire travailler les machines non plus seulement en sens longitudinal, mais en sens travers. En effet la possibilité de thermoscellage en certains endroits du coussin sur le film polyéthylène formant le fond de l'objet fini est particulièrement économe en énergie et autorise des grandes vitesses de défilement grâce à cette soudure en continu qui ne ralentit pas la machine. De plus les moyens de fermeture type minigrip (nom déposé) pourraient également être thermoscellés en ligne sur face du film polyéthylène formant le fond de l'objet fini. Avantageusement ces moyens de fermeture par pression/clippage pourraient être directement extrudés et soudés sur la machine de transformation car il ne s'agit que d'une extrusion au travers de filières appropriées de granules de polyéthylène basse densité, donc de même nature que le film support de l'objet fini. L'énergie utilisée pour l'extrusion/collage et/ou le thermoscellage, est inférieure à celle nécessaire pour faire fondre et appliquer les colles thermofùsibles. Outre l'économie réalisée par la suppression de tout ou partie des colles thermofùsibles, on supprime surtout les inconvénients liés à l'approvisionnement des fondoirs, au nettoyage, purge, stockage des dites colles thermoflisibles. Le nombre réduit de composants différents à mettre en oeuvre permettrait de réaliser des machines plus simples, multipistes, plus rapides, principalement dans le cas de transformation de produits plats de petites et moyennes dimensions, à l'exclusion des alaises et des produits pour l'agriculture et les pépiniéristes. De toute façon l'invention sera bien comprise dans ses diverses applications grâce à la description qui suit, en référence aux dessins schématiques annexés, à titre d'exemples non limitatifs. La figure 1 représente le détail d'une fibre polymérique 1 dont les écailles 2 repliées sur le corps de la fibre 1 sont revêtues sur leur face extérieure 3 d'un ensimage hydrophile de surface. La figure 2 représente cette même fibre 1 avec ses écailles 2 ouvertes présentant sur leur face interne 4 la partie hydrophobe. Lorsque elles sont déployées, les écailles 2 favorisent l'accrochage mécanique des fibres 1 entre elles et participent à renforcer l'intégrité mécanique du coussin. En outre elles forment autant d'espaces disponibles pour piéger et drainer les molécules de liquide. La figure 3 représente un matelas de fibres polymériques parapluie 1, mono ou bi-composants avec un ensimage spécifique, livrées frisées, sous forte compression, en ruban de très faible épaisseur, passant sur les aiguilles 5 fixées sur un cylindre rotatif 6 pour ébouriffage/cardage. La partie supérieure du matelas 7 reste sous sa forme originelle c'est à dire douce et dense. Les fibres 1 prennent du volume en 8 suivant les besoins recherchés. Si nécessaire un 2ème cylindre rotatif 6 muni d'aiguilles 5 permettrait un complément de cardage pour augmenter le volume apparent du coussin. La figure 4 représente le matelas de fibres 1 convenablement ébouriffé/cardé 8 avec sa partie douce supérieure 7 formant coverstock et recevant à sa base 9 des produits superabsorbants 10 sous forme de poudre micronisée. Une buse 11 pulvérise sous pression réglable des produits adhésifs 12 de type EVA, thermofusibless, juste avant qu'une autre buse 13 ne pulvérise les superabsorbants en poudre 10. Comme le montre le dessin les superabsorbants 10 pénètrent de façon différenciée dans l'épaisseur du coussin 8 en formant, comme recherché, un talon 14 à la base du 9 du coussin 8, pour assurer le rempart anti-fuites juste avant collage/thermoscellage total ou partiel du coussin 8, sur ses parties exemptes de superabsorbants 10, sur le film polyéthylène 15 formant le fond de l'objet. La figure 5 représente le détail des fermetures par clippage/pression et réalisées par extrusion de polyéthylène basse densité, naturel ou teinté. La partie mâle 16 est composée d'un ou de plusieurs bourrelets 17 en forme de champignons. La partie femelle 18 se compose de plusieurs alvéoles 19 formées par 2 lèvres souples 20, laissant une ouverture 21 de largeur sensiblement inférieure à celle 22 du bourrelet 17. Les épaulements 23 des bourrelets 17 seront bloqués par les renflements 24 disposés à l'intérieur des alvéoles 19 formées par les lèvres 20 écartables. La forme en triangle 25 avec un sommet arrondi 26, permet facilement la pénétration des bourrelets 17 par pression 27, 28 à l'intérieur des alvéoles 19. Les entraxes 29 des bourrelets 17 et des alvéoles 19 comcident. La hauteur 30 du sommet du bourrelet 17 est sensiblement inférieure à celle 31 de l'alvéole 19 afin qu'il y ait un jeu nécessaire pour un bon clippage. La partie mâle 16 est thermoscellée ou collée sur la face interne du film 15 à l'arrière du produit fini, à hauteur de la taille. La partie femelle 18 est thermoscellée ou collée sur la face externe du film 15, à l'avant du produit fini, à hauteur du ventre. La force de tension et de séparation s'exerçant sur le produit fini en 32 droite et/ou gauche il est quasiment impossible de séparer les partie mâle 16 et femelle 18 dans ce sens de traction. Bien évidemment la sécurité de ces fermetures n'est pas affectée par la présence de produits tels que talc, crème, lait de soins corporels, etc.. Le réglage en douceur sur le ventre du porteur se fera en utilisant les 2 bourrelets 17 en pénétration simultanément dans les alvéoles 19 en position A et B, B et C, C et D, D et E, etc.. La figure 6 représente une couche bébé/adulte où la bande de douceur 33 à hauteur de la taille et du ventre est constituée par le repli 34 du coussin 8 de fibres polymériques 1 dépourvues de produits superabsorbants 10 et thermoscellée ou collée sur la face interne avant et arrière du film 15 formant le fond de l'objet finL La figure 7 représente une couche bébé/adulte où la bande de douceur 33 est constituée par le repli 34 du coussin 8 et qui déborde sur la face avant pour former une bande de renfort 35 et d'accrochage des moyens de fermeture agrippants 36 de type velours agrippant Velcro (nom déposé). La partie 35 peut être totalement ou partiellement thermoscellée ou collée à l'extérieur du film 15 formant le fond de l'objet. La figure 8 représente une couche bébé/adulte où les moyens de fermeture sont constitués par des parties mâles 16 formant bourrelets 17 et fixées par thermoscellage ou collage sur la face interne du film 15 formant le fond de l'objet fini et par leurs contreparties femelles 18 avec leurs alvéoles 19 aux lèvres souples 20 venant en coïncidence et fixées sur la face externe , à l'avant de l'objet sur le même film 15. La figure 9 représente une couche bébé/adulte où le poids des matières fécales sèches creusent, par leur poids un trou dans l'épaisseur et le gonflant du coussin 8 ce qui supprime l'utilisation des barrières fécales généralement utilisées. La figure 10 représente en coupe une serviette périodique féminine avec son coussin 8 de fibres polymériques 1 imprégnées à la base de produits superabsorbants 10 formant talon 14 et revêtue en totalité d'un voile de non tissé 7 formant coverstock et thermoscellé ou collé sur toute sa périphérie sur le film 15 formant le fond de l'objet. Ce dernier recevra une colle thermofusible 36 protégée par un revêtement anti-adhésif 37 généralement un papier ou film polyéthylène siliconé. Dans le cas où un besoin de rigidité apparaîtrait, le film 15 peut avantageusement être remplacé par un support cellulosique type ouate lisse, crêpée, micro-crêpée ou par un non tissé ou le cas échéant par un papier blanchi non bruyant au froissage et extrudé laminé de polyoléfine sur l'une ou les 2 faces. La figure 1 1 représente en coupe la construction, par exemple, d'une couche bébé/adulte où la dépose des produits superabsorbants 10 a été effectuée directement sur le substrat 15 formant le fond de l'objet fini. Une colle 12 est appliquée sur le film polyéthylène 15 ou un complexe ouate, papier, ou non tissé extrudé/laminé de polyoléfine, pour maintenir les produits superabsorbants 10 directement sur ledit substrat 15. Les superabsorbants 10 collés sur le substrat 15 formeront un talon 14 Le coussin 8 de fibres polymériques I est appliqué et maintenu par thermoscellage ou collage partiel au dessus du couple substrat 15 et superabsorbants 10. La partie douce 7 du coussin 8 ou éventuellement un voile doux de non tissé 7 peut être mis en place et maintenu au dessus du coussin 8, par collage sur le substrat 15. Une alaise, un pansement et plus généralement tous les produits plats ne sont pas représentés par un dessin car leur construction est identique à celle représentée par les figures 10 ou 11, seuls différent les dimensions et les adjuvants: graines, semences, superabsorbants rétenteurs, produits fongiques, engrais, etc... De même les produits roulés sur eux-mêmes tels que tampons hygiéniques et filtres pour cigarettes ne sont pas représentés par un dessin car de construction très proche exceptée l'opération de roulage sur eux-mêmes. Comme il va de soi, I'invention ne se cantonne pas aux seuls produits plats ou roulés décrits, dessinés ou mentionnés précédemment, elle en embrasse au contraire toutes les variantes et dérivés quelles que soient les applications finales. REVENDICATIONS 1- coussin absorbant 8 réalisé à partir de fibres polymériques 1 mono ou bicomposants, non allergènes, neutres ou avec un ensimage spécifique partiel ou total, à plat ou frisées mécaniquement ou se révélant sous une action thermique, caractérisé en ce que les fibres 1 composantes du coussin 8 présentent sur tout leur périmètre des écailles 2 avec une partie hydrophile 3 à l'extérieur et hydrofuge 4 dessous et qui permettent lorsque elles sont ouvertes de favoriser l'accrochage mécanique des fibres 1 entre elles tout en assurant le drainage et le stockage des fluides. 2- coussin absorbant 8 suivant la revendication 1 caractérisé en ce que les produits superabsorbants 10 en poudre de différentes granulométries mais sans points durs sont déposés sur la base 9 du coussin 8, par pulvérisation 13 ou lit fluidisé ou par dépression ou par aspiration ou sous vide sur les fibres polymériques 1 rendues adhésives par pulvérisation 11 ou trempage de colles thennofusibles, latex, etc... et remontent dans l'épaisseur de celui ci de façon dégradée pour assurer le meilleur positionnement et l'optimisation des quantités. 3- coussin absorbant 8 suivant la revendication 1 caractérisé en ce que les produits superabsorbants 10 en poudre de différentes granulométries mais sans points durs sont déposés sur la base 9 du coussin 8, par pulvérisation 13 ou lit fluidisé ou par dépression ou par aspiration ou sous vide sur les fibres polymériques 1 rendues réceptrices par un traitement électrostatique ou électromagnétique. 4- coussin absorbant 8 suivant la revendication 1 caractérisé en ce que les produits superabsorbants 10 en poudre de différentes granulométries mais sans points durs sont déposés sur la base 9 du coussin 8, par pulvérisation 13 ou lit fluidisé ou par dépression ou par aspiration ou sous vide sur les fibres polymériques 1 rendues adhésives par le chauffage réchauffement de leur ensimage thermoréactif. 5- coussin absorbant 8 suivant la revendication 1 caractérisé en ce que les produits superabsorbants 10 en fibres de différentes dimensions sont incorporées à la base 9 du coussin 8 dans l'épaisseur de celui ci lors de l'opération de cardage et ébouriffage des fibres polymériques 1 pour optimiser le positionnement et les quantités. 6- coussin absorbant 8 suivant la revendication 1 caractérisé en ce que les produits superabsorbants sont constitués par des mousses, déposées sur la base 9 du coussin 8 après l'opération de cardage ébouriffage des fibres polymériques 1, afin d'optimiser le positionnement et les propriétés d'absorption. 7- coussin absorbant 8 selon la revendication 1 caractérisé en ce que des colles thermolusibles 12 sont déposées directement sur la face interne du substrat 15 à des emplacements sélectionnés pour recevoir par pulvérisation, trempage, aspiration, lit fluidisé, sous vide, dépression, des produits superabsorbants 10 purs ou mélangés sous formes de poudres, granulats, fibres ou mousses, soigneusement dosés avant d'être eux-mêmes recouvert par ledit coussin 8 surmonté ou non d'un voile de non tissé doux 7 formant coverstock. 8- coussin absorbant 8 selon l'une quelconque des revendications 1 à 7, caractérisé en ce que des fibres élastomériques sont mélangées dans le coussin 8 soit par le fabricant des fibres polymériques soit lors de l'opération de cardage ébouriffage pour renforcer l'intégrité et l'élasticité naturelle du coussin 8 et de supprimer l'ajout traditionnel des élastiques enrobés de textile. 9- coussin absorbant 8 selon l'une quelconque des revendications 1 à 8, caractérisé en ce que des fibres polymériques 1 non revêtues de produits superabsorbants 10, sont thermoscellées sur le filmpolyoléfìne 15 formant le fond de l'objet fini, grâce à leur ensimage thermo réactif. 10- coussin absorbant 8 selon l'une quelconque des revendications 1 à 9, caractérisé en ce que la bande douceur 33 à l'avant et à l'arrière de l'objet fini est constitué par un repli 34 du coussin 8 dans sa partie exempte de produits superabsorbants 10 et thermoscellé ou collé sur le film polyoléfine 15. 11- coussin absorbant 8 selon l'une quelconque des revendications 1 à 10, caractérisé en ce que les moyens de fermeture de la couche bébé/adulte sont réalisés par des bourrelets 17 de forme spécifique 25 pénétrant par pression 27, 28 dans des alvéoles 19 en opposition aptes à les recevoir et réalisés par extrusion de polyoléfine de même nature que le film 15 formant le fond de l'objet fini pour obtenir de préférence un thermoscellage à défaut un collage, soit par extrusion lamination directement sur la machine de fabrication des objets finis. 12- coussin absorbant 8 selon l'une quelconque des revendications 1 à 11 caractérisé en ce que les moyens de fermeture de la couche bébé/adulte sont réalisés par I'utilisation de fibres polymériques l non cardées et exempte de produits superabsorbants 10 et de très faible décitex mais en grand nombre et compactées pour servir de contrepartie agrippante 35 sur la face extérieure à l'avant de la couche bébé ou adulte à un ruban accrochant 36 constitué par des fibres polymériques à écailles de très fort décitex, naturellement élastiques, en quantité réduite par cm cube et fixées par thennoscellage ou collage sur la face interne du film 15 à l'arrière de la couche et servir ainsi de bande de renfort de positionnement et repositionnement des moyens de fermeture. 13- coussin absorbant 8 selon l'une quelconque des revendications I à 12 caractérisé en ce que l'opération de cardage ébouriffage simple ou multiple permet d'obtenir une densité/volume différencié entre l'avant et l'arrière de la couche bébé/adulte pour faire varier les capacités de drainage et de rétention des liquides et d'augmenter la résilience du produit fini tout en conservant un toucher sec sur la peau du porteur, sans voile de non tissé formant coverstock, rapporté. 14- coussin absorbant 8 selon l'une quelconque des revendications 1 à 13 caractérisé en ce que l'opération de cardage ébouriffage simple ou multiple augmente considérablement la résilience du coussin 8 constitué de fibres polymériques 1 avec ajout de fibres élastomériques et autorise la suppression des barrières fécales conventionnelles. 15- coussin absorbant 8 selon l'une quelconque des revendications 1 à 14 caractérisé en ce que le film polyoléfine 15 formant le fond de la couche bébé/adulte est constitué par un film de polyéthylène basse densité étirable et fortement collant sur lui-même, chair contre cuir, qui autorise la suppression des autres moyens de fermeture traditionnels ainsi que des élastiques.